СПОСОБ ВЫПЛАВКИ СТАЛИ В ДУГОВОЙ ЭЛЕКТРОПЕЧИ

Способ выплавки стали в дуговой электропечи, включающий загрузку с помощью двух корзин металлолома, горячебрикетированного железа, шлакообразующих и углеродсодержащих материалов в печь, плавление, удаление примесей, отличающийся тем, что количество загружаемых материалов должно находиться в соотношении
А:Б:В:Г=1:(0,2-0,3):(0,005-0,030):(0,03-0,07),
где А - доля металлолома, загруженного в печь;
Б - доля ГБЖ, загруженного в печь;
В - доля углеродсодержащего материала, загруженного в печь;
Г - доля извести, загруженной в печь.
2. Способ по п. 1, отличающийся тем, что горячебрикетированное железо загружается в корзины по следующей схеме: на дно первой корзины загружается 10-15 т легковесного лома, затем загружается 40-65% горячебрикетированного железа, затем в корзину послойно загружается лом и 10-15% горячебрикетированного железа, во вторую корзину отдается 10-15 т легковесного лома, затем в корзину послойно загружается лом и 10-15% горячебрикетированного железа.